I invention concerne une ano- de rotative pour tubes à rayons X ayant un plan focal en mo lybdène, utilisable dans la mammographie. Dans cette application, très importante pour la médecine préventive, on utilise non pas le rayonnement de freinage comme dans les autres tu beys à rayons X, mais le rayonnement X de grande longueur d'on- des, caractéristique du molybdène. Celui-ci possède un pouvoir de pénétration suffisant dans le tissu mammaire et per met, d'autre part, de diminuer notablement la dose d'irradia tison. On connu des anodes rotatives pour tubes à rayons X formées de couches ou d'alliages variant constamment ou presque constamment le long de leur section axiale. Dans ce cas, il s'agit d'assembler d'une fa çon sure l'alliage de tungstène-rhénium du plan focal avec le corps de base et de n'utiliser, si possible, que de faibles quantités de rhénium qui est d'un prix élevé. On connut également des anodes rotatives dont les disques sont directement en molybdène. Cependant leur inconvénient est que le dégazage du mo lybdène est plus pénible que dans le cas d'autres métaux correspondants (par exemple, le tungsstène). Ud dégazage incomplet a pour conséquence une rapide dégradation de la qualité du fonctionnement des tubes. Finalement, on connaît des anodes rotatives pour tubes à rayons x ayant un support de graphite sur lequel est soudé un élément d'impact d'électrons, constitué de différents métaux à haut point de fusion, entre autres de molybdène. La maitrise technologique de ces combinaisons soudées entre un métal et le graphite non métallique soulève de grandes difficuLtés, étant donné que la soudure doit diffuser dans le point d'impact pour réaliser une liaison interne, mais d'autre part, sa diffusion dans le support de graphite doit entre gazée par une couche de freinage spéciale, par exemple, de métal précieux à haut point de fusion tel que rhénium, osmium ou irridium. I 'interdiffusion entre le métal et le carbone conduit à la formation de carbures et partant à la dégradation des propriétés des matériaux. En outre, lors du fonctionnement des tubes, cette diffusion ré ciproque produit un rayonnement indésirable et inutilisable, car de grande longueur d'ondes, caractéristique du carbone. Les couches-de freinage, déposées la plupart du temps par électrolyse, avaient en outre la propriété de s'écailler facilement. Le but de l'invention est d'éliminer ces inconvénients de la technique actuelle. L'objectif de l'invention est la réalisation d'une anode rotative pour tubes à rayons X, utilisable dans la mammographie, ayant un plan focal en molybdène facilement et si possible complètement dégazable et ne soulevant pas de difficultés pour l'assemblage délé- ments de différentes compositions. Cet objectif est réalisé par une structure d'alliages stratifiés ou variant de façon continue, dont la base est constituée de tungstène, tantale, niobium ou leurs alliages et dont le plan focal est constitué de molybdène éventuellement additionné jusqu'à 10 % de préférence 5 % en poids de tungstène tantale, niobium ou rhénium, seuls ou en alliages. La solution selon l'inven- tion permet d'obtenir des anodes rotatives pour tubes à rayons X, qui sont facilement dégazables et possèdent les caracté- ristiques de radiation désirées. La composition d'alliages sous forme de couches ou en variation continue prévient les difficultés touchant les paramètres technologiques très dif férents des constituants des alliages. Une faible addition d'éléments alliés à la couche de molybdène du plan focal sert à stabiliser la granulation. Cette addition doit cependant entre assez faible pour que le rayonnement des constituants alliés ne soit pas plus fort que celui qui caractérise le mo lybdène. L'invention est expliquée en détail à l'aide de l'exemple non limitatif suivant : - Composition de 5 couches constituant le plan focal d'une anode rotative 1. molybdène - 95% en poids, tungstène - 5% en poids 2. ll - 50% en poids - 50% en poids 3. " ~ 20% " cc tc , 80% 4 " 0% " " PP ' " -90% 90% 5. Il - 1% 9t " " #c Cc - 99% IV II Les mélanges sont préparés dans des mélangeurs usuels appropriés. Pais on procède au pressage des couches et aux traitements connus : frittage, forgeage et usinage par enlèvement de copeaux.- Bien entendu, l'invention n'est pas limitée à 11 exemple de réalisation ci-dessus décrit, à partir duquel on pourra prévoir d'autres modes de réalisation, sans pour cela sortir du cadre de l'invention. R~E V E N D I C A '1! I O N S 10) Anode rotative pour tubes à rayons X ayant un plan focal en molybdènes anode caractérisée en ce qutelle comporte une structure d1 alliages stratifiée ou variant de façon continue, dont la base est constituée de tungstène, tantale ou niobium ou leurs alliages. 20) Anode rotative selon la revendication ig caractérisé en ce que le plan focal de molybdènecontient-jusqu'à 10% cont;ient-3usqu'à 10% de préférence 5% en poids de tungstène, tantale, niobium ou rhénium, seuls ou en alliages.